"A一種以上の負極活性リチウム含有化合物と、B電流生成セルにおいて使用される一種以上のリチウム含有化合物とカソード電解質cの間に位置し、B1一種以上のイオン液体、B2一種以上のイオン液体B1に相溶性のある一種以上ポリマー、及びB3任意に一種以上のリチウム塩、を含有する組成物と、を含むリチウム系負極。電流生成セルにおいて使用されるカソード電解質cが、溶媒又は溶媒c1の混合物を含み、一種以上のポリマーB2が、当該溶媒又は溶媒c1の混合物に対して不溶性である請求項1に記載のリチウム系負極。一種以上のポリマーB2が、セルロース、セルロース誘導体、ポリアクリレート、ポリエーテル、ポリエーテルスルホン、ポリエーテルスルホンを含有するコポリマー、及びこれらの混合物からなる群から選択される請求項1又は2に記載のリチウム系負極。一種以上のポリマーB2が、ポリアリールエーテルスルホン、ポリスルホン、ポリフェニルスルホン、コポリマーポリアリールエーテルスルホン、ポリスルホン及び/又はポリフェニルスルホンを含有する、及びこれらの混合物からなる群から選択される請求項1~3の何れか1項に記載のリチウム系負極。一種以上のポリマーB2が、架橋されている請求項1~4の何れか1項に記載のリチウム系負極。一種以上のイオン液体B1が、但し、n=1、2、3又は4であり、[A]は、アンモニウムカチオン、オキソニウムカチオン、スルホニウムカチオン、及びホスホニウムカチオンからなる群から選択され、及び[Y]n-が、一価、二価、三価又は四価のアニオンである。の一般式Iで表される塩、及び但し、一般式IIaではn=2、一般式IIbではn=3、一般式IIcではn=4であり、[A1]、[A2]、[A3]、及び[A4]は、相互に独立に、[A]について定義された群から選択され、並びに[Y]n-が、上述のように定義される。の一般式IIa~一般式IIcで表される塩、からなる群から選択される請求項1~5の何れか1項に記載のリチウム系負極。[A]が、の一般式IIIa~IIIyの化合物、及びこれらの構造を有するオリゴマーから選択され、Rは、水素、又は1~20個の炭素原子を有し、非置換であるか、若しくは1~5個のヘテロ原子若しくは官能基によって中断若しくは置換されても良く、炭素原子含有の有機、飽和の若しくは不飽和の、非環式の若しくは環式の、脂肪族、芳香族若しくはアラリファティックラジカルから選択され、R1~R9は、水素、スルホン基、又は1~20個の炭素原子を有し、非置換であるか、若しくは1~5個のヘテロ原子若しくは官能基によって中断若しくは置換されても良く、炭素原子含有の有機、飽和の若しくは不飽和の、非環式の若しくは環式の、脂肪族、芳香族若しくはアラリファティックラジカルから独立に選択され、上述の式IIIa~IIIyにおける一個の炭素原子に結合しているR1~R9は、ハロゲン元素又は官能基から選択され、及び/又は、基R1~R9からの2個の隣接ラジカルが、共に、1~30個の炭素原子を有し、非置換であるか、又は1~5個のヘテロ原子若しくは官能基によって中断若しくは置換されても良く、スルホン基又は二価の炭素原子含有の有機、飽和の若しくは不飽和の、非環式の若しくは環式の、脂肪族、芳香族若しくはアラリファティックラジカルであっても良く、及び/又はR、及びR1~R9からなる群からの2個の隣接ラジカルが、共に、3~7員の飽和の、不飽和の、若しくは芳香族の環式化合物であって、1~5個のヘテロ原子若しくは官能基によって中断若しくは置換されても良い請求項6に記載のリチウム系負極。[Y]n-は、一般式:F-、Cl-、Br-、I-、BF4-、PF6-、AlCl4-、Al2Cl7-、Al3Cl10-、AlBr4-、FeCl4-、BCl4-、SbF6-、AsF6-、ZnCl3-、SnCl3-、CuCl2-、CF3SO3-、CF3SO32N-、CF3CO2-、CCl3CO2-:のハロゲン化合物及びハロゲン含有化合物からなる群、CN-、SCN-、OCN-一般式:SO42-、HSO4-、SO32-、HSO3-、RaOSO3-、RaSO3-:の硫酸塩、亜硫酸塩、及びスルホン酸塩からなる群、一般式:PO43-、HPO42-、H2PO4-、RaPO42-、HRaPO4-、RaRbPO4-:のリン酸塩からなる群、一般式:RaHPO3-、RaRbPO2-、RaRbPO3-:のホスホン酸塩及びホスフィン酸塩からなる群、一般式:PO33-、HPO32-、H2PO3-、RaPO32-、RaHPO3-、RaRbPO3-:の亜リン酸塩からなる群、一般式:RaRbPO2-、RaHPO2-、RaRbPO-、RaHPO-:の亜ホスホン酸塩及び亜ホスフィン酸塩からなる群、一般式:RaCOO-:のカルボン酸からなる群、一般式:HCO3-、CO32-、RaCO3-:の炭酸塩及びカルボン酸エステルからなる群、一般式:BO33-、HBO32-、H2BO3-、RaRbBO3-、RaHBO3-、RaBO32-、BORaORbORcORd-、BHSO4-、BRaSO4-:のホウ酸塩からなる群、一般式:RaBO22-、RaRbBO-:のボロン酸塩からなる群、一般式:SiO44-、HSiO43-、H2SiO42-、H3SiO4-、RaSiO43-、RaRbSiO42-、RaRbRcSiO4-、HRaSiO42-、H2RaSiO4-、HRaRbSiO4-:のケイ酸塩及びケイ酸エステルからなる群、一般式:RaSiO33-、RaRbSiO22-、RaRbRcSiO-、RaRbRcSiO3-、RaRbRcSiO2-、RaRbSiO32-:のアルキルシラン及びアリールシランの塩からなる群、一般式::のカルボン酸イミド、ビススルホニルイミド、及びスルホニルイミドからなる群、一般式::のメチドからなる群、一般式:RaO-:のアルコキシド及びアリールオキシドからなる群、から選択され、Ra、Rb、Rc、及びRdは相互に独立して、水素原子、C1C30-アルキル基、C2-C18-アルキル基から選択され、これらは、任意に、一個以上の隣接しない酸素原子及び/又は硫黄原子及び/又は一個以上の置換若しくは非置換のイミノ基、C6-C14-アリール基、C5-C12-シクロアルキル基、又は酸素、窒素、及び/又は硫黄原子を含む5~6員の複素環により中断されても良く、Ra、Rb、Rc、及びRdの内の二つが共に、不飽和、飽和、又は芳香族の環状物であって、任意に、一個以上の酸素原子及び/又は硫黄原子及び/又は一個以上の置換若しくは非置換のイミノ基により中断されても良く、上記Ra、Rb、Rc、及びRdの内の二つがさらに、官能基、アリール基、アルキル基、アリールオキシ基、アルキルオキシ基、ハロゲン、ヘテロ原子及び/又は複素環で置換されても良い請求項6又は7に記載のリチウム系負極。[A]は、式IIIa、IIIc、IIId、IIIe、IIIf;IIIg、IIIg’、IIIh、IIIi、IIIj、IIIj’、IIIk、IIIk’、IIIl、IIIm、IIIm’、IIIn、IIIn’、IIIu、及び/又はIIIvの化合物から選択される請求項6~8の何れか1項に記載のリチウム系負極。[A]は、IIIa、IIIe、及び/又はIIIfの化合物から選択される請求項6~9の何れか1項に記載のリチウム系負極。[Y]n-が、ハロゲン化合物;ハロゲン含有化合物;カルボン酸;ビススルホニルイミド;NO3-;SO42-;SO32-;RaOSO3-;RaSO3-;PO43-、及びRaRbPO4-からなる群から選択される請求項6~10の何れか1項に記載のリチウム系負極。一種以上のリチウム塩B3が、LiPF6、LiBF4、LiNO3、LiCF3SO3、LiCSO2CF33、LiNCF3SO22、LiC4F9SO3、LiI、LiCSO2CF33、LiBr、LiBOB、LiSCN、及びこれらの混合物からなる群から選択される請求項1~11の何れか1項に記載のリチウム系負極。一種以上の負極活性リチウム含有化合物Aが、リチウム金属、リチウム合金、及びリチウムインターカレーション材料からなる群から選択される請求項1~12の何れか1項に記載のリチウム系負極。リチウム系負極は、一種以上の負極活性リチウム含有化合物Aと、組成物Bと、の間に配置されている一層以上の保護層を有する請求項1~13の何れか1項に記載のリチウム系負極。請求項1~14の何れか1項に記載のリチウム系負極を製造する方法であって、i一種以上の負極活性リチウム含有化合物Aを提供する工程、ii任意に、保護層を一種以上の負極活性リチウム含有化合物Aに施す工程、及びiii一種以上の負極活性リチウム含有化合物A、又は任意に存在する保護層にそれぞれ、組成物Bを施す工程、を含む製造方法。工程iiiにおいて、上記一種以上のポリマーB2が架橋可能であり、該ポリマーB2の架橋が、上記一種以上の負極活性リチウム含有化合物A又は任意に存在する保護層への上記組成物Bの施与の後に行われる請求項15に記載の製造方法。a一種以上の正極活物質a1を含む正極、b請求項1~14の何れか1項に記載のリチウム系負極、及び、c上記正極及び上記負極の間に介在する一種以上のカソード電解質、を含む電流生成セル。カソード電解質が、c1N-及びN,N-置換アセトアミド、環式及び非環式アセタール、アセトニトリル、カーボネート、スルホラン;スルホン、N-置換ピロリドン、非環式エーテル、環式エーテル、キシレン、グリム含有ポリエーテル、並びにシロキサン及びグラフトポリシロキサンからなる群から選択される一種以上の電解質溶媒、c2一種以上のイオン電解質塩;、及び任意に、c3ポリエーテル、ポリアクリレート、ポリイミド、ポリホスファゼン、ポリアクリロニトリル、ポリシロキサン、グラフトポリシロキサン、並びにこれらの誘導体、混合物、及びコポリマーからなる群から選択される一種以上のポリマー、を含む請求項17に記載の電流生成セル。一種以上の溶媒c1が、ジエチルエーテル、ジメトキシエタン、ジオキソラン、又はこれらの混合物から選択される請求項17又は18に記載の電流生成セル。一種以上の電解質塩c2が、LiPF6、LiBF4、LiNO3、LiCF3SO3、LiNCF3SO22、LiC4F9SO3、LiI、LiCSO2CF33、LiBr、LiBOB、LiSCN、及びこれらの混合物からなる群から選択される請求項17~19の何れか1項に記載の電流生成セル。正極活物質a1が、硫黄、MnO2、SOCl2、SO2Cl2、SO2、CFx、I2、Ag2CrO4、Ag2V4O11、CuO、CuS、PbCuS、FeS、FeS2、BiPb2O5、B2O3、V2O5、CoO2、CuCl2、遷移金属リチウム酸化物、遷移金属リチウムリン酸塩、及びLiインターカレーション炭素からなる群から選択される請求項17~20の何れか1項に記載の電流生成セル。上記セルが、さらに、負極側と正極側との間にセパレータを含む請求項17~21の何れか1項に記載の電流生成セル。カソード電解質c及び組成物Bが直接接触し、一種以上のポリマーB2が、カソード電解質cに含まれている溶媒又は溶媒c1の混合物に対して不溶性となるように選択される請求項17~22の何れか1項に記載の電流生成セル。イオン液体が、180°C未満の融点を有する請求項17~23の何れか1項に記載の電流生成セル。Li/S電池等のLi電池の分野においては、長く熱心に研究がなされているが、多数回の充放電サイクルにおいてもその容量を大幅に落とすことないLi電池を得るために、この種の電池のさらなる改良がいまだ必要とされている。上記目的は、本発明に係る電流生成セルにより解決される。すなわち、本発明の電流生成セルは、A一種以上の負極活性リチウム含有化合物と、B電流生成セルにおいて使用される一種以上のリチウム含有化合物とカソード電解質cの間に位置し、B1一種以上のイオン液体、B2一種以上のイオン液体B1に相溶性のある一種以上ポリマー、及びB3任意に一種以上のリチウム塩、を含有する組成物と、を含む。好ましい実施の形態では、電流生成セルにおいて使用されるカソード電解質cは、溶媒又は溶媒c1の混合物を含み、一種以上のポリマーB2は、当該溶媒又は溶媒c1の混合物に対して不溶性である。本発明のリチウム系負極は、電流生成セルにおいて使用される一種以上のリチウム含有化合物とカソード電解質cの間に位置する組成物を含む。この組成物は、一種以上のイオン液体、及び一種以上のイオン液体と適合性のある一種以上のポリマーを含み、好ましくは、カソード電解質に使用される溶媒に対して不溶性である。この組成物は、セルのサイクル安定性に良い影響を及ぼす。カソード電解質は、負極活性リチウム含有化合物から離れた状態に維持されるが、そのイオン構造により負極のイオン伝導性に悪影響を与えることは無い。カソード電解質に使用される溶媒c1は、ポリマーB2に対して不溶性である場合、溶媒c1は、組成物を透過することはできず、ほとんど負極活性リチウム含有化合物に接触しない。カソード電解質又はこれに含まれる溶媒に悪影響を与える反応、又は負極活性リチウム含有化合物を有するカソード領域からのポリスルフィドの反応も減少する。組成物に含まれるイオン液体により、Liイオンの交換が可能となる。カソード電解質が、組成物Bに直接接触する場合、一種以上のポリマーB1はその界面に析出し、カソード電解質cと負極活性化合物Aとの分離作用を高めるセパレ-タとして機能する固体層を形成することがある。特に、アニオンとしてNO3-を含むイオン液体を使用することで利益がある。なぜならば、このN-O化合物が、リチウム系負極の安定性に良い影響を与えるからである。さらに、NO3-は、リチウム含有化合物Aの表面に膜を形成し得る。この膜は、カソード溶媒c1から負極活性リチウム含有化合物を保護するものと考えられる。組成物Bにより、カソード電解質cと負極活性リチウム含有化合物が分離されるので、カソード溶媒c1の選択についてはほとんど制限されない。特に、高極性溶媒を使用しても良い。一方で、本発明は、Li系電流生成セルの特性を改良する手段を提供する。なお、本発明では一般的に使用される非水電解質溶媒を使用することができる。本発明は、以下で詳細に説明される。本明細書において使用される電流生成セルという用語は、電池、一次電気化学セル、二次電気化学セル、特に充電式電池を含むことが意図されている。本明細書において使用される負極活性リチウム含有化合物という用語は、電流生成セルの放電過程においてLiイオンを放出するすなわち、負極活物質中に含有されているLiが、該負極において酸化されるリチウム含有化合物を意味することが意図される。電流生成セル該セルが充電式セルである場合の充電中においては、Liイオンが負極において還元されて、Liが負極活性リチウム含有化合物に取り込まれることとなる。負極活性リチウム含有化合物は、公知である。負極活性リチウム含有化合物は、リチウム金属、リチウム合金、及びリチウムインターカレーション材料からなる群から選択することができる。これらの材料は、全て、可逆的にLi0を吸蔵できるか、又は可逆的にリチウムイオンと反応してリチウムLi0含有化合物を形成することができるものである。例えば、種々の炭素材料及び黒鉛は、可逆的にリチウムイオンを吸蔵及び放出することができる。これらの材料として、結晶質炭素、非晶質炭素、又はこれらの混合物が挙げられる。リチウム合金の例としては、リチウムスズ合金、リチウムアルミニウム合金、リチウムマグネシウム合金、及びリチウムケイ素合金である。リチウム金属は、基体上に配置されたリチウム金属箔又は薄いリチウムフィルムの形態であってもよい。リチウムインターカレーション材料としては、リチウムインターカレーション炭素及びリチウムインターカレーショングラファイトが挙げられる。リチウム及び/又はリチウム金属合金は、一枚のフィルム又は数枚のフィルムとして、任意にセラミック材料Hで区切られた状態で含まれていても良い。好適なセラミック材料Hは後述する。イオン液体は、液体の若しくは溶融した塩、又は塩溶融物とも記載される。本明細書においては、イオン液体は、一般的に、当該イオン液体を含む電気化学セル又は電気化学セルの要素の通常の作動条件の間において液体の状態で存在する化合物を意味することは当業者により理解されるところである。なお、上記通常の作動条件の間とは、例えば、製造の間、貯蔵の間、及び/又は電気化学セル又は電気化学セルの要素のサイクルの間である。例えば、塩化ナトリウムNaClは、801°C例えば、塩化ナトリウムの融点を超える温度でイオン液体であるが、この温度は、上述の電気化学セルの作動にとって適切ではない。従って、NaClは、本発明における目的のためのイオン液体を構成しないであろう。いくつかの実施の形態では、本明細書等に記載のイオン液体は、180°C未満の融点を有していても良い。本発明によれば、イオン液体の融点が、好ましくは-50°C~150°C、より好ましくは-20°C~120°C、特に好ましくは0°C~100°Cである。いくつかの実施の形態では、本明細書に記載のイオン液体は、負極活物質例えば、リチウム金属の融点未満の融点を有していてもよい。さらなる実施の形態においては、使用されるイオン液体が、25°C未満、すなわち室温未満の融点を有していてもよく、より好ましくは0°C以下であり、さらに好ましくは-20°C以下である。本明細書に記載のイオン液体は、一般的に、高いイオン伝導性、電気化学的に安定な電位窓を有する伝導液体であり、且つ非揮発性で熱的に安定しており、非引火性のものである。カソード電解質とは、電流生成セルのカソード領域における電解質を示すものである。アノ-ド電解質とは、電流生成セルのアノ-ド領域における電解質を示すものである。電流生成セルにおいて使用する本発明のリチウム系負極は、一種以上のイオン液体B1及び一種以上のポリマーB2を含有する組成物Bを含む。従って、組成物Bは、一種、二種、三種、若しくはそれ以上のイオン液体、又は二種以上のイオン液体の混合物、及び一種、二種、三種、若しくはそれ以上のポリマーを含んでいても良い。組成物Bは、電流生成セルにおけるアノ-ド電解質として機能する。この組成物Bは、電流生成セルにおいて使用する一種以上の負極活性リチウム含有化合物Aとカソード電解質cの間に位置されている。上記組成物は、カソード電解質と負極活性リチウム含有化合物Aを物理的に分離し、カソード電解質cと負極活性リチウム含有化合物Aとの間の望ましくない反応の発生を防止、又は減少させる。組成物Bは、Liイオンを導く一種以上のイオン液体を含んでいるので、電流生成セルの充放電が妨げられない。一種以上のポリマーB2は、さらに、イオン液体B1の部分を厚くし、リチウム含有化合物又は任意に負極活性リチウム含有化合物と組成物との間に配置された保護層へのイオン液体B1の接着性/湿潤性を改善するために使用される。イオン液体B1、及びB1に対して相溶性のあるポリマーB2は、ポリマーゲルにより形成される効率的なアノ-ド電解質を生成する。本明細書においては、組成物Bは、液体部分とポリマー部分を含んでいても良い。特定の実施の形態においては、組成物の液体部分Bの10質量以上、20質量以上、30質量以上、40質量以上、50質量以上、60質量以上、70質量以上、80質量以上、90質量以上、95質量以上、99質量以上、及び100質量以下が、イオン液体である。本明細書等において記載されている他の溶媒を、一種以上のイオン液体と組み合わせて使用し、組成物Bの液体部分を生成しても良い。本発明において、ポリマー及び溶媒が、相溶性があるとは、ポリマーが溶媒中で溶媒和されるか、又は膨潤性を有することを意味する。ポリマーB2とイオン液体B1との間の相溶性に関し、例えばこの相溶性は、ポリマーB2が一種以上のイオン液体B1中で溶媒和するか、又は、例えばポリマーB2が架橋する場合において、膨潤性を有することを意味する。いくつかの実施の形態では、例えば、ポリマーが架橋されていない場合において、過剰量のポリマーB2が25°Cで24時間イオン液体B1に浸潤された後であれば、ポリマーB2及びイオン液体B1との間に相溶性が生じる。この場合、溶媒和された混合物は、当該混合物の全質量溶媒和ポリマー及びイオン液体を含むが、非溶媒和ポリマーは含まないを基準として、2質量以上、好ましくは5質量以上、より好ましくは10質量以上の溶媒和ポリマーを含有する。いくつかの実施の形態例えばポリマーが架橋されている場合では、過剰量のポリマーB2が25°Cで24時間イオン液体B1に浸潤された後であれば、ポリマーB2とイオン液体sは相溶性が生じる。膨張したポリマーは、浸漬工程前のポリマーの全質量を基準として、2質量以上、好ましくは5質量以上、及びより好ましくは10質量以上の一種以上のイオン液体B1を含有する。なお、浸漬ポリマーは、ポリマーの質量及び該ポリマーに取り込まれたイオン液体の質量を含むが、ポリマーに取り込まれていないイオン液体の質量は含まない。組成物Bは、通常、薄膜の形態で、負極活性リチウム含有化合物に施される。本発明によれば、組成物Bが、一種以上の負極活性リチウム含有化合物の全ての部分に施されることが好ましい。これにより、組成物Bは、カソード電解質及び/又はカソード電解質に含有されている溶媒に接触して、カソード電解質と負極活性リチウム含有化合物との間の接触を妨げる。他の実施の形態において、組成物Bは、以下でより詳細に説明するように、負極活性リチウム含有化合物に形成された保護層上に薄膜として施される。一種以上のポリマーB2は、電流生成セルにおいて使用されるカソード電解質cに含有された溶媒又は溶媒類の混合物c1に対して、不溶となるように選択されることが好ましい。特に、ポリマーB2は、使用されるカソード電解質c1中においてほぼ、可溶性も膨潤性も示さない。これにより、カソード電解質と負極活性リチウム含有化合物Aとの間の直接的な接触が抑制されるか、少なくとも妨げられる。本発明において不溶性とは、主成分を25°Cで24時間、過剰な副成分と混合した後に、混合物中における副成分の量が、主成分及び副成分の合計質量を基準として、10質量以下、好ましくは5質量以下、及び最も好ましくは2質量以下となることを意味する。例えば、非架橋ポリマーB2及び溶媒/溶媒類の混合物c1は、ポリマーB2が溶媒/溶媒類の混合物c1により溶媒和されて、ポリマーB2及び溶媒/溶媒類の混合物c1の全質量を基準として、10質量以下、5質量以下、最も好ましくは2質量以下の含有量の溶媒和ポリマーである混合物となる場合において、相互に不溶性である。なお、この含有量は、各々の溶媒/溶媒類の混合物c1中において、25°Cで24時間の間、ポリマーB2を過剰量浸漬することで測定される。他の例においては、架橋ポリマーB2及び溶媒/溶媒類の混合物c1は、溶媒/溶媒類の混合物c1がポリマーB2に添加されて、結果として非膨潤ポリマー又は所定量の膨潤ポリマーが生じる場合において相互に不溶性である。なお、この所定量とは、膨潤ポリマー内における溶媒/溶媒類の混合物c1の量が、ポリマーB2及び膨潤ポリマー内の溶媒/溶媒類の混合物c1の全質量を基準として、10質量以下、5質量以下、最も好ましくは2質量以下となる程度の量である。この量は、過剰量の溶媒/溶媒類の混合物c1中において、25°Cで24時間の間、ポリマーB2を浸漬することで測定される。さらに、本発明の実施の形態によれば、不溶性とは、過剰量の溶媒/溶媒類の混合物c1中において、25°Cで24時間の間、ポリマーB2を浸漬することで、溶媒/溶媒類の混合物c1に溶解したポリマーB2の含有量が、ポリマーB2及び溶媒/溶媒類の混合物c1の全量を基準として、10質量以下、5質量以下、最も好ましくは2質量以下である溶液であることを意味する。溶液とは、溶解されたポリマーB2を含有する溶媒/溶媒類の混合物c1を意味する。なお、これには、溶解されていないポリマー部分通常は浸漬工程により上澄みとして得られるは含まれない。一種以上のポリマーB2は、セルロース、セルロース誘導体例えば、メチルセルロース、セルロースエステル、セルロースエーテル、カルボキシメチルセルロース、ポリアクリレート、ポリエーテルポリエチレンオキシド、ポリエチレングリコールモノメチルエーテル、ポリエチレングリコールジメチルエーテル、ポリエーテルスルホン、ポリエーテルスルホンを含有するコポリマー、並びにこれらの混合物である。なお、他のポリマーを使用しても良い。ポリマーB2の重量平均分子量は、変化しても良い。いくつかの実施の形態において、ポリマーB2は、25000~40000g/mol、30000~35000g/mol、10000~200000g/mol、15000~150000g/mol、20000~100000g/mol、40000~1500000g/mol、40000~1000000g/mol、60000~800000g/molの重量平均分子量を有する。なお、重量平均分子量はGPCにより測定される。場合により、ポリマーの重量平均分子量は、1500000g/mol未満、750000g/mol未満、500000g/mol未満、250000g/mol未満、100000g/mol未満、75000g/mol未満、50000g/mol未満、25000g/mol未満、又は10000g/mol未満である。ある実施の形態において、ポリマーの重量平均分子量は、10000g/molより大きいか、25000g/molより大きいか、又は50000g/molより大きい。また、上述の範囲を組み合わせても良い。セルロースは、約数百~数千個の架橋されたβ-D-1,4グルコ-スから成る線状の有機ポリマーであり、緑色植物の一次細胞壁の主要成分である。一般的なセルロース源は、種々の木材パルプ、麦わら、綿等である。一種以上のポリマーBとして使用すべき好適なセルロースは、平均重合度が120~500であり、平均分子量が10000~200000g/mol、好ましくは15000~150000g/molであり、より好ましくは20000~100000g/molである。なお、これらの量は、双方とも、GPCにより測定される。結晶化度は、好ましくは、50~90例えば、60~90、60~80、50~80、又は70~90である。セルロースの分子量は、硫酸の存在下において酢酸/無水酢酸の混合物を用いてセルロースをエステル化し、アセトンに溶解する酢酸セルロースを生成することにより測定されることが好ましい。このアセトンに酢酸セルロースが溶解した溶液を、例えばGPCにより分子量を測定するために使用する。本発明の他の実施の形態において、40000~1500000g/mol、好ましくは40000~1000000g/mol、より好ましくは60000~800000g/molの平均分子量を有する一種以上のポリマーB2としてセルロースが使用される。本発明に係るポリエーテルスルホンは、SO2基スルホニル基及び酸素原子を含有し、構造的に繰り返すユニット中にエーテル基の部分を形成するポリマー材料である。ポリエーテルスルホンは、脂肪族の、脂環式の、芳香族のポリエーテルスルホンであっても良く、又は脂肪族の、脂環式の、及び/又は芳香族のポリエーテルスルホン単位を含んでいても良い。芳香族ポリエーテルスルホンであることが好ましい。本発明の一つの実施の形態では、一種以上のポリマーB2は、次式によって表されるポリエーテルスルホンから選択される。各数は、以下の意味である。t、q:独立して0、1、2、又は3であり、Q,T、Y:それぞれ独立に化学結合を表すか、又は-O-、-S-、-SO2-、S=O、C=O、-N=N-、-RIC=CRII、-CRIIIRIV-から選択される基を表し、RI及びRIIは、各々、水素原子又はC1-C12-アルキル基であり、RIII及びRIVは、同一であるか又は異なり、各々、水素原子又はC1-C12-アルキル基、C1-C12-アルコキシ基、又はC6-C18-アリール基であり、RIII及びRIV、アルキル基、アルコキシ基、若しくはアリール基が独立に、フッ素及び/又は塩素によりに置換可能であるか、又はRIII及びRIVは、これらに炭素原子が結合してC3-C12-シクロアルキル基を形成し、任意に一以上のC1-C6-アルキル基により置換しても良く、一種以上のQ、T、及びYは、-O-以外であり、並びに一種以上のQ、T、及びYが-SO2-であり、さらに、Ar、Ar1:それぞれ、C6-C18-アリーレン基であり、任意にC1-C12-アルキル基、C6-C18-アリール基、C1-C12-アルコキシ基、又はハロゲンにより置換しても良い。従って、Q、T、及びYは、それぞれ、化学結合であるか、又は上述の原子若しくは基の一つである。この場合、化学結合は、左側及び右側の基が、相互に直接的に化学結合により結合していることを意味する。本発明によれば、Q、T、及びYの少なくとも一種の要素は-O-以外であり、及びQ、T、及びYの少なくとも一種の要素は-SO2-である。C1-C12-アルキル基は、好ましくは1~12個の炭素原子を有する直鎖又は分枝鎖、飽和のアルキル基を含む。特に、C1-C6-アルキル基であり、例えば、メチル基、エチル基、n-プロピル基、イソプロピル基、n-ブチル基、sec-ブチル基、2-又は3-メチルペンチル、並びに非分岐のヘプチル基、オクチル基、ノニル基、デシル基、ウンデシル基、ラウリル基、及びこれらと類似の単数又は複数分岐の物等の長鎖基である。Ar及び/又はAr1は、C1-C12-アルコキシ基で置換され、特に1~12個の炭素原子を上述のアルキル基が、アルコキシル基内におけるアルキル基として有用である。好適なシクロアルキル基は、特に、C3-C12-シクロアルキル基を含む。C3-C12-シクロアルキル基は、例えば、シクロプロピル基、シクロブチル基、シクロペンチル基、シクロヘキシル基、シクロヘプチル基、シクロオクチル基、シクロプロピルメチル基、シクロプロピルエチル基、シクロプロピルプロピル基、シクロブチルメチル基、シクロブチルエチル基、シクロペンチルエチル基、シクロペンチルプロピル基、シクロペンチルブチル基、シクロペンチルペンチル基、シクロペンチルヘキシル基、シクロヘキシルメチル基、シクロヘキシルジメチル基、シクロヘキシルトリメチル基である。有用なC6-C18-アリーレン基Ar、Ar1は、特にフェニレン基を含む。有用なC6-C18-アリーレン基Ar、Ar1は、特に、1,2-、1,3-、1,4-フェニレン基及びナフチレン基、特に1,6-、1,7-、2,6-、及び2,7-ナフチレン基、及びアントラセン、フェナントレン、及びナフトラセンから生じる架橋基を含む。好ましいAr1は、非置換のC6-C18-アリーレン基、すなわち、フェニレン基、特に1,2-、1,3-、1,4-フェニレン基又はナフチレン基である。ポリエーテルスルホン中のヒドロキシル基は、遊離ヒドロキシル基であっても良い。それぞれのアルカリ金属塩又はアルキルエーテルは、例えば、メチルエーテルである。ポリエーテルスルホンは、直鎖ポリエーテルであることが好ましい。本発明の特別な実施の形態においては、一種以上のポリマーB2は、分枝状のポリエーテルスルホンから選択することができる。本発明の負極は、一種以上のポリエーテルスルホンを含んでいても良い。一つの実施の形態において、負極は、二種以上の上述のポリエーテルスルホンの混合物を含有するか、又はポリエーテルスルホンと他のコポリマーFを含有する。本発明の一つの実施の形態において、ポリマーB2を、ポリエーテルスルホン及び他のコポリマーFの混合物として施しても良い。好適なコポリマーFは、各々のポリエーテルスルホンに適合し、及び/又はポリマーB2に使用される溶媒に対して溶解性の任意のコポリマーであっても良い。より好ましくは、一種以上のポリマーB2は、例えば、ポリアリールエーテルスルホン類からなる群から選択される。このポリアリールエーテルスルホン類は、例えば、4,4’-ジヒドロキシジフェニルスルホン及び4,4’-ジクロロジフェニルスルホン又は4-フェノキシフェニルスルホニルクロリドの重縮合生成物;ポリスルホン例えば、ビスフェノールA及び4,4’-ジクロロジフェニルスルホンの二ナトリウム塩のアルキル化、好ましくはメチル化した重縮合生成物;ポリフェニルスルホン例えば、4,4’-ビフェノールと4,4’-ジクロロジフェニルスルホンの反応生成物;ポリアリールエーテルスルホン、ポリスルホン、及び/又はポリフェニルスルホンを含むコポリマー;、並びにこれらの混合物からなる。本発明の一つの実施の形態においては、使用されるポリエーテルスルホンは、25000~40000g/mol、好ましくは28500~35000g/mol、及びより好ましくは32000~34000g/molの重量平均分子量Mwを有する。この重量平均分子量Mwは、ゲル浸透クロマトグラフィーGPCにより測定される。ポリエーテルスルホンの分子量の測定に好適な溶媒は、1,3-ジオキソラン、1,4-ジオキソラン、及びジグリムである。本発明の好ましい実施の形態によれば、一種以上のポリマーB2は、架橋されているが、他の実施の形態では、組成物における一種以上のポリマーB2は架橋されていない。一種以上のイオン液体B1は、通常、の一般式Iで表される塩からなる群、又は但し、一般式IIaではn=2、一般式IIbではn=3、一般式IIcではn=4であり、[A1]、[A2]、[A3]、及び[A4]は、相互に独立に、[A]について定義された群から選択され、及び[Y]n-が、上述のように定義されるの一般式IIa~一般式IIcで表される塩からなる群から選択される。いくつかの実施の形態において、[A]は、カルボサイクリック又は複素環化合物例えば、4、5、6、又は7員のモノサイクリック環式化合物であり、任意に、酸素原子、窒素原子、硫黄原子、又はリン原子等の1、2、又は3個のヘテロ原子を含む。他の実施の形態において、[A]は、非環式化合物であっても良い。[A]は、の一般式IIIa~IIIyの化合物、及びこれらの構造を有するオリゴマーから選択され、Rは、水素、又は1~20個の炭素原子を有し、非置換であるか、若しくは1~5個のヘテロ原子若しくは官能基によって中断若しくは置換されても良く、炭素原子含有の有機、飽和の若しくは不飽和の、非環式の若しくは環式の、脂肪族、芳香族若しくはアラリファティックaraliphaticラジカルから選択され、R1~R9は、水素、スルホン基、又は1~20個の炭素原子を有し、非置換であるか、若しくは1~5個のヘテロ原子若しくは官能基によって中断若しくは置換されても良く、炭素原子含有の有機、飽和の若しくは不飽和の、非環式の若しくは環式の、脂肪族、芳香族若しくはアラリファティックラジカルから独立に選択され、上述の式IIIa~IIIyにおける一個の炭素原子に結合しているR1~R9は、ハロゲン元素又は官能基から選択され、及び/又は、基R1~R9からの2個の隣接ラジカルが、共に、1~30個の炭素原子を有し、非置換であるか、又は1~5個のヘテロ原子若しくは官能基によって中断若しくは置換されても良く、スルホン基又は二価の炭素原子含有の有機、飽和の若しくは不飽和の、非環式の若しくは環式の、脂肪族、芳香族若しくはアラリファティックラジカルであっても良く、及び/又はR、及びR1~R9からなる群からの2個の隣接ラジカルが、共に、3~7員の飽和の、不飽和の、若しくは芳香族の環式化合物であって、1~5個のヘテロ原子若しくは官能基によって中断若しくは置換されても良い。ラジカルR、及びR1~R9における定義において、可能なヘテロ原子は、原則として、形式的に-CH2-基、-CH=基、-C≡基、又は=C=基で置換し得る全てのヘテロ原子が適切である。炭素含有ラジカルがヘテロ原子を含む場合には、酸素、窒素、硫黄、リン、及びケイ素が好ましい。好ましい基は、特に、-O-、-S-、-SO-、-SO2-、-NR’-、-N=、-PR’-、-PR’2、及び-SiR’2-であり、基R’は、炭素含有ラジカルの残りの部分である。好適な官能基は、原則として、炭素原子又はヘテロ原子に結合可能なすべての官能基である。好適な例は、-OHヒドロキシル基、=O特にカルボニル基、-NH2アミノ基、=NHイミノ基、-COOHカルボキシル基、-CONH2カルボキシアミド基、-SO3Hスルホ基、及び-CNシアノ基である。官能基及びヘテロ原子は直接的に隣接可能であり、これにより、複数の隣接原子の組み合わせ、例えば、-O-エーテル基、-S-チオエーテル基、-COO-エステル基、-CONH-第二級アミド基、又は-CONR’-三級アミド基が含まれるジ-C1-C4-アルキルアミノ基、C1-C4-アルキルオキシカルボニル基又はC1-C4-アルキルオキシ基である。場合により、イオン液体は、ハロゲン元素又はハロゲン化合物を含む。ハロゲン元素としては、フッ素、塩素、臭素、及びヨウ素が挙げられる。ハロゲン化合物としては、フッ化物、塩化物、臭化物、及びヨウ化物が挙げられる。ラジカルR、及びR1~R9は、互いに独立して、水素;非置換であるか、又は一個以上のヒドロキシル基、ハロゲン原子、フェニル基、シアノ基、及び/又はC1-C6-アルコキシカルボニル酸及び/又はスルホン酸により置換しても良い、1~20個の炭素原子を有する非分岐若しくは分岐のC1-C18-アルキル基;これは、例えば、メチル基、エチル基、1-プロピル基、2-プロピル基、1-ブチル基、2-ブチル基、2-メチル-1-プロピル基イソブチル基、2-メチル-2-プロピル基tert-ブチル基、1-ペンチル基、2-ペンチル基、3-ペンチル基、2-メチル-1-ブチル基、3-メチル-1-ブチル基、2-メチル-2-ブチル基、3-メチル-2-ブチル基、2,2-ジメチル-1-プロピル基、1-ヘキシル基、2-ヘキシル基、3-ヘキシル基、2-メチル-1-ペンチル基、3-メチル-1-ペンチル基、4-メチル-1-ペンチル基、2-メチル-2-ペンチル基、3-メチル-2-ペンチル基、4-メチル-2-ペンチル基、2-メチル-3-ペンチル基、3-メチル-3-ペンチル基、2,2-ジメチル-1-ブチル基、2,3-ジメチル-1-ブチル基、3,3-ジメチル-1-ブチル基、2-エチル-1-ブチル基、2,3-ジメチル-2-ブチル基、3,3-ジメチル-2-ブチル基、1-ヘプチル基、1-オクチル基、1-ノニル基、1-デシル基、1-ウンデシル基、1-ドデシル基、1-テトラデシル基、1-ヘキサデシル基、1-オクタデシル基、2-ヒドロキシエチル基、ベンジル基、3-フェニルプロピル基、2-シアノエチル基、2-メトキシカルボニルエチル基、2-エトキシカルボニルエチル基、2-n-ブトキシ-カルボニルエチル基、トリフルオロメチル基、ジフルオロメチル基、フルオロメチル基、ペンタフルオロエチル基、ヘプタフルオロプロピル基、ヘプタフルオロイソプロピル基、ノナフルオロブチル基、ノナフルオロイソブチル基、ウンデシフルオロプロピル基、ウンデシフルオロイソプロピル基、6-ヒドロキシヘキシル基、及びプロピルスルホン酸である。末端に水素又はC1-C6-アルキルラジカルを有する上述の全ての基であって、1~100単位を有するグリコール、ブチレングリコール、及びオリゴマー;これは、例えば、RAO-CHRB-CH2-OnCHRB-CH2-、又はRAO-CH2CH2CH2CH2OnCH2CH2CH2CH2O-である。ここで、RA及びRBは、それぞれ、水素原子、メチル基、又はエチル基であることが好ましく、及びnは好ましくは0~3であり、特に、3-オキサブチル基、3-オキサペンチル基、3,6-ジオキサヘプチル基、3,6-ジオキサオクチル基、3,6,9-トリオオキサデシル基、3,6,9-トリオキサウンデシル基、3,6,9,12-テトラオキサトリデシル基、及び3,6,9,12-テトラオキサテトラデシル基である。ビニル基;、及びN,N-ジ-C1-C6-アルキル基;例えば、N,N-ジメチルアミノ基及びN,N-ジエチルアミノ基である。である。2つの隣接ラジカルが共に、官能基、アリール基、アルキル基、アリールオキシ基、アルキルオキシ基、ハロゲン、ヘテロ原子及び/又は複素環により任意に置換しても良い場合には、これらは、一個以上の酸素原子及び/又は硫黄原子及び/又は置換若しくは非置換のイミノ基により中断されても良い、飽和の若しくは不飽和の環式化合物であっても良い。これらは、1,3-プロピレン基、1,4-ブチレン基、1,5-ペンチレン基、2-オキサ-1,3-プロピレン基、1-オキサ-1,3-プロピレン基、2-オキサ-1,3-プロピレン基、1-オキサ-1,3-プロペニレン基、3-オキサ-1,5-ペンチレン基、1-アザ-1,3-プロペニレン基、1-C1-C4-アルキル-1-アザ-1,3-プロペニレン基、1,4-ブタ-1,3-ジエニレン基、1-アザ-1,4-ブタ-1,3-ジエニレン基、又は2-アザ-1,4-ブタ-1,3-ジエニレン基を形成することが好ましい。特に好ましくは、ラジカルR、及びR1~R9は、それぞれが互いに独立して、水素原子又はC1-C16-アルキル基である。C1-C16-アルキル基は、メチル基、エチル基、1-ブチル基、1-ペンチル基、1-ヘキシル基、1-ヘプチル基、1-オクチル基、フェニル基、2-ヒドロキシエチル基、2-シアノエチル基、2-メトキシカルボニルエチル基、2-エトキシカルボニルエチル基、2-n-ブトキシカルボニルエチル基、N,N-ジメチルアミノ基、N,N-ジエチルアミノ基、又はCH3O-CH2CH2On-CH2CH2-及びCH3CH2O-CH2CH2On-CH2CH2-である。なお、nは、0~3である。ラジカルR、及びR1~R9は、すべて異なり、より対称性が低い例えば、非対称であるイオンを形成することが好ましい。この非対称性により、対称の場合と比較して、低融点及び拡張された動作温度範囲を有するイオン液体を得ることができる。イオン液体のカチオン[A]の生成に好適な化合物は、例えば、DE10202838A1において記載されている。従って、このような化合物は、酸素原子、リン原子、硫黄原子、又は特に窒素原子を含む。この化合物は、例えば、1個以上の窒素原子、好ましくは1~10個の窒素原子、特に好ましくは1~5個の窒素原子、極めて好ましくは1~3個の窒素原子、特に1又は2個の窒素原子を含む。場合により、酸素原子、リン原子、又は硫黄原子等の他のヘテロ原子を含んでいても良い。窒素原子は、イオン液体のカチオンにおける正電荷のキャリアとしても好適であり、ここからプロトン又はアルキルラジカルが、平衡状態においてアニオンに結合して、電気的に中性な分子を生成する。窒素原子が、イオン液体のカチオンにおける正電荷のキャリアである場合、カチオンは、例えば、先ず、イオン液体の合成においてアミン又は窒素含有複素環の窒素原子を四級化することで製造される。四級化は、例えば、窒素原子をアルキル化することで実行することができる。使用されるアルキル化試薬に応じて、種々のアニオンを有する塩が得られる。四級化自体では、所望のアニオンを形成することは不可能である場合、アニオンの形成は合成の他の工程で行う。例えば、ハロゲン化アンモニウムから出発して、このハロゲン化合物をルイス酸と反応させて、該ハロゲン化合物及びルイス酸から錯アニオンを形成する。他には、所望のアニオンによりハロゲン化合物イオンを交換しても良い。これは、イオン交換体を用いるか、又は強酸によりハロゲン化合物イオンを変位させるハロゲン化水素の遊離化ことで、形成された金属ハロゲン化合物の沈殿による金属塩を添加することで実現することができる。好適な方法は、例えば、Angew.Chem.2000,112,pp.39263945に記載されている。アミン又は窒素含有の複素環内の窒素原子を四級化することが可能な好適なアルキルラジカルは、C1-C18-アルキル基、好ましくはC1-C10-アルキル基、特に好ましくはC1-C6-アルキル基、及び非常に好ましくはメチル基である。アルキル基は、非置換又は一個以上の同一若しくは異なる置換基であっても良い。[Y]n-は、例えば、一般式:F-、Cl-、Br-、I-、BF4-、PF6-、AlCl4-、Al2Cl7-、Al3Cl10-、AlBr4-、FeCl4-、BCl4-、SbF6-、AsF6-、ZnCl3-、SnCl3-、CuCl2-、CF3SO3-、CF3SO32N-、CF3CO2-、CCl3CO2-:のハロゲン化合物及びハロゲン含有化合物からなる群、CN-、SCN-、OCN-一般式:SO42-、HSO4-、SO32-、HSO3-、RaOSO3-、RaSO3-:の硫酸塩、亜硫酸塩、及びスルホン酸塩からなる群、一般式:PO43-、HPO42-、H2PO4-、RaPO42-、HRaPO4-、RaRbPO4-:のリン酸塩からなる群、一般式:RaHPO3-、RaRbPO2-、RaRbPO3-:のホスホン酸塩及びホスフィン酸塩からなる群、一般式:PO33-、HPO32-、H2PO3-、RaPO32-、RaHPO3-、RaRbPO3-:の亜リン酸塩からなる群、一般式:RaRbPO2-、RaHPO2-、RaRbPO-、RaHPO-:の亜ホスホン酸塩及び亜ホスフィン酸塩からなる群、一般式:RaCOO-:のカルボン酸からなる群、一般式:HCO3-、CO32-、RaCO3-:の炭酸塩及びカルボン酸エステルからなる群、一般式:BO33-、HBO32-、H2BO3-、RaRbBO3-、RaHBO3-、RaBO32-、BORaORbORcORd-、BHSO4-、BRaSO4-:のホウ酸塩からなる群、一般式:RaBO22-、RaRbBO-:のボロン酸塩からなる群、一般式:SiO44-、HSiO43-、H2SiO42-、H3SiO4-、RaSiO43-、RaRbSiO42-、RaRbRcSiO4-、HRaSiO42-、H2RaSiO4-、HRaRbSiO4-:のケイ酸塩及びケイ酸エステルからなる群、一般式:RaSiO33-、RaRbSiO22-、RaRbRcSiO-、RaRbRcSiO3-、RaRbRcSiO2-、RaRbSiO32-:のアルキルシラン及びアリールシランの塩からなる群、一般式::のカルボン酸イミド、ビススルホニルイミド、及びスルホニルイミドからなる群、一般式::のメチドからなる群、一般式:RaO-:のアルコキシド及びアリールオキシドからなる群、から選択される。ここで、Ra、Rb、Rc、及びRdは相互に独立して、水素原子、C1C30-アルキル基、C2-C18-アルキル基から選択され、これらは、任意に、一個以上の隣接しない酸素原子及び/又は硫黄原子及び/又は置換若しくは非置換のイミノ基、C6-C14-アリール基、C5-C12-シクロアルキル基、又は酸素、窒素、及び/又は硫黄原子を含む5~6員の複素環により中断されても良く、Ra、Rb、Rc、及びRdの内の二つが共に、不飽和、飽和、又は芳香族の環状物であって、任意に、一個以上の酸素原子及び/又は硫黄原子及び/又は一以上の置換若しくは非置換のイミノ基により中断されても良く、上記Ra、Rb、Rc、及びRdの内の二つがさらに、官能基、アリール基、アルキル基、アリールオキシ基、アルキルオキシ基、ハロゲン、ヘテロ原子及び/又は複素環で置換されても良い。ラジカルRa、Rb、Rc、及びRdは、R、及びR1~R9について記載されたラジカルから選択しても良い。[A]は、式IIIa、IIIc、IIId、IIIe、IIIf;IIIg、IIIg’、IIIh、IIIi、IIIj、IIIj’、IIIk、IIIk’、IIIl、IIIm、IIIm’、IIIn、IIIn’、IIIu、及び/又はIIIvの化合物から選択することが好ましく、より好ましくは[A]は、IIIa、IIIe、及び/又はIIIfの化合物から選択することが好ましい。本発明の他の実施の形態によれば、[A]はアンモニウムカチオンであることが好ましい。アンモニウムカチオンは、第四級アンモニウム化合物から選択されることが好ましい。第四級アンモニウム化合物は、例えばヘテロシクリルカチオン化合物であり、該化合物においてN原子が、4個の原子の内の2個又は3個と結合していても良い。ヘテロシクリルカチオン化合物は、例えば、ピリジニウムイオン;ピリダジニウムイオン;ピリミジニウム;ピラゾリウムイオン;イミダゾリウムイオン;ピラゾリニウムイオン;イミダゾリウムイオン;ピラゾリニウムイオン;イミダゾリニウムイオン;チアゾリウムイオン;トリアゾリウムイオン;ピロリジニウムイオン;イミダゾリジニウムイオン;ピペリジニウムイオン;モルホリニウムイオン;グアニジニウムイオン、及びコリニウムイオンであり、又はこれらの置換されたものであるか、非置換のものである。本発明においては、[Y]n-は、ハロゲン化合物;ハロゲン含有化合物;カルボン酸;ビススルホニルイミド;NO3-;SO42-;SO32-;RaOSO3-;RaSO3-及びRaRbPO4-からなる群から選択されることが好ましい。特に、イオン液体は、ピロリジニウムイオン;イミダゾリジニウムイオン;ピペリジニウムイオン;及びグアニジニウムイオンから選択される一価のカチオンと、ビススルホニルイミド;NO3-;RaOSO3-及びRaSO3-から選択される一価のカチオンと、の組み合わせとなるイオン液体からなる群から選択されることが好ましい。すなわち、イオン液体は、化合物[A][Y]-から選択される。ここで、[Y]-はビススルホニルイミドから選択され、[A]はピロリジニウムイオンから選択されるか;[Y]-はNO3-で[A]はピロリジニウムイオンから選択されるか;[Y]-はRaOSO3-で[A]はピロリジニウムイオンから選択されるか;[Y]-はRaRbPO4-で[A]はピロリジニウムイオンから選択されるか;[Y]-はビススルホニルイミドから選択されて、[A]はピペリジニウムイオンから選択されるか;[Y]-はNO3-で[A]はピペリジニウムイオンから選択されるか;[Y]-はRaOSO3-で[A]はピペリジニウムイオンから選択されるか;[Y]-はRaRbPO4-で[A]はピペリジニウムイオンから選択されるか;[Y]-はビススルホニルイミドから選択されて、[A]はグアニジニウムイオンから選択されるか;[Y]-はNO3-で[A]はグアニジニウムイオンから選択されるか;[Y]-はRaOSO3-で[A]はグアニジニウムイオンから選択されるか;[Y]-はRaRbPO4-で[A]はグアニジニウムイオンから選択される。ピロリジニウムイオン;イミダゾリジニウムイオン;ピペリジニウムイオン;及びグアニジニウムイオンが好適である場合には、置換基が全て対称性の低い例えば非対称のイオンであることが好ましい。この非対称性により、対称の場合と比較して、低融点及び拡張された動作温度範囲を有するイオン液体を得ることができる。いくつかの実施の形態において、組成物Bは、さらに、任意に一種以上のリチウム塩B3を含有する。好適なリチウム塩の例としては、LiPF6、LiBF4、LiBC6H54、LiSbF6、LiAsF6、LiClO4、LiCF3SO3、LiCSO2CF33、LiCF3SO22N、LiC4F9SO3、LiSbF6、LiAlO4、LiAlCl4、LiNCxF2x1SO2CyF2y1SO2式中x及びyは自然数である。、Li-ビスオキサラトボレートLiBOB、LiSCN、LiCl、LiBr、LiI、LiNO3、LiNO2、及びこれらの混合物が挙げられる。組成物Bは、好ましくは、LiPF6、LiBF4、LiNO3、LiCF3SO3、LiCSO2CF33、LiNCF3SO22、LiC4F9SO3、LiI、LiBr、LiSCN、LiBOB、及びこれらの混合物からなる群から選択される一種以上のリチウム塩B3を含む。組成物Bが一種以上のリチウム塩を含む場合、このリチウム塩B3は、組成物Bの全質量を基準として、0.1質量以上、好ましくは0.2質量以上、より好ましくは0.5質量以上、さらに好ましくは1質量以上、特に好ましくは1.5質量以上、及び通常は50質量以下、好ましくは25質量以下、より好ましくは15質量以下、特に好ましくは5質量以下である。通常、組成物Bは、該組成物Bの全質量を基準として、0.5質量以上、好ましくは1質量以上、より好ましくは1.5質量以上、最も好ましくは3質量以上の一種以上のポリマーB2を含有する。他の実施の形態によれば、組成物Bは、該組成物Bの全質量を基準として、10質量以上、好ましくは15質量以上、より好ましくは20質量以上、最も好ましくは25質量以上の一種以上のポリマーB2を含有する。通常、組成物Bは、該組成物Bの全質量を基準として、99質量以下、好ましくは95質量以下、より好ましくは90質量以下、特に好ましくは85質量以下の一種以上のポリマーB2を含有する。組成物B中における一種以上のイオン液体の含有量は、通常、組成物Bの全質量を基準として、1質量以上、好ましくは5質量以上、より好ましくは10質量以上、さらに好ましくは20質量以上、最も好ましくは30質量以上、特に50質量以上である。組成物Bは、通常、該組成物Bの全質量を基準として、1~50質量の一種以上のイオン液体B1、50~99質量の一種以上のポリマーB2、及び0~30質量の一種以上のリチウム塩B3を含む。好ましくは、組成物Bは、該組成物Bの全質量を基準として、5~50質量の一種以上のイオン液体B1、49.5~94.5質量の一種以上のポリマーB2、及び0.5~15質量の一種以上のリチウム塩B3を含む。一般的に、組成物のLiイオン伝導率は、1×10-6S/cm以上、5×10-6S/cm以上、1×10-5S/cm以上、5×10-5S/cm以上、1×10-4S/cm以上、又は5×10-4S/cm以上である。Liイオン伝導率は、例えば、1×10-6S/cm~1×10-3S/cmの間、1×10-5S/cm~1×10-2S/cmの間、又は1×10-4S/cm~1×10-2S/cmの間の範囲で合っても良い。Liイオン伝導率は、他の値及び範囲をとっても良い。本発明のリチウム系負極リチウム含有負極は、電流生成セルにおいて使用される、一種以上の負極活性リチウムイオン含有化合物と、一種以上の電解質に対して適合する一種以上のイオン液体と、の間に配置されている一層以上の保護層を有する。この保護層は、単一のイオン伝導層で合っても良い。すなわち、ポリマーセラミック、又はLiイオンの通過は許容されるが、電極に損傷を与える可能性のある他の要素の通過を妨げる金属層である。保護層の材料は、好ましくは公知のリチウムから選択される。好適なセラミック材料Hは、シリカ、アルミナ、又はリチウム含有ガラス状物質である。リチウム含有ガラス状物質は、例えば、リン酸リチウム、アルミン酸リチウム、ケイ酸リチウム、窒化リン酸リチウム、リチウム酸化タンタル、リチウムアルミノスルフィド、リチウムチタン酸化物、リチウムシリコスルフィド、リチウムゲルマノスルフィド、リチウムアルミノスルフィド、リチウムボロースルフィド、及びリチウムホスホスルフィド、並びにこれらの二以上の混合物である。他の材料を使用しても良い。いくつかの実施形態においては、多層保護構造が使用される。この多層保護構造は、例えば、Affinitoらにより2006年4月6日に出願された米国特許第7771870号、及びSkotheimらにより2001年5月23日に出願された米国特許第7247408号に記載されており、これらの各々は、本明細書に参照により組み込まれる。本発明はさらに、上述のリチウム系負極を製造する方法を提供する。当該方法は、i一種以上の負極活性リチウム含有化合物Aを提供する工程、ii任意に、保護層を一種以上の負極活性リチウム含有化合物Aに施す工程、及びiii組成物Bを、一種以上の負極活性リチウム含有化合物A、又は任意に存在する保護層にそれぞれ施す工程、を含む。組成物Bは、当業者により知られている方法により、一種以上の負極活性リチウム含有化合物A、又は任意に存在する保護層にそれぞれ施される。工程iiiには、1つの工程、又は2若しくは3の副工程が含まれていても良い。組成物Bは、例えば、一種以上のイオン液体B1において一種以上のポリマーの溶液若しくは懸濁液として、一つの工程で施されても良い。この溶液又は懸濁液は、噴霧、ディッピング、コーティング例えばドクターブレードを用いたもの、又はローリングにより施しても良い。一種以上のイオン液体B1における一種以上のポリマーの溶液又は懸濁液は、膜を均一の厚さで施すことのできる一種以上の溶媒を含んでいても良い。溶媒又は溶媒の部分は、後に除去しても良い。B1及び各々のモノマーの混合物を沈殿させて、該モノマーを重合し、一種以上のポリマーB2を生成しても良い。この場合、一種以上のポリマーは、負極活性リチウム含有化合物A又は任意に存在する保護層にそれぞれ、直接的に生成する。重合は、例えば、UV照射又は加熱により開始されても良い。さらに、モノマーを含む混合物は、重合を実行するために要求される開始剤等の添加剤を含んでいても良い。本発明の好ましい実施の形態によれば、工程iiiが、一種以上のポリマーB2を含む溶液において沈殿させ、又は各々のモノマー含む混合物において沈殿させ、及び該モノマーを重合して一種以上のポリマーB2を生成する工程を含む。工程iiiは、二以上の副工程を含んでいても良い。第一の副工程において、一種以上のポリマーB2は、リチウム含有化合物A又は任意に存在する保護層に施される。この工程は、一種以上のポリマーB2及び/又は各々のモノマー、及び一種以上の溶媒を含む混合物を提供し、該混合物をリチウム含有化合物A又は任意に存在する保護層に施して、存在するモノマーを重合することにより行われる。重合は、例えば、UV照射又は加熱により開始されても良い。さらに、モノマーを含む混合物は、重合を実行するために要求される開始剤等の添加剤を含んでいても良い。副工程において、溶媒又は溶媒の部分は、例えば気化により除去しても良い。ポリマー層は、一種以上のイオン液体又はイオン液体B1に交換される溶媒において浸漬されても良い。これにより、ゲルポリマー層が得られる。一種以上のモノマーが、ポリマー層をリチウム含有化合物A又は任意に存在する保護層に施すために使用される場合、一種以上のモノマーは溶媒としても機能する。そして、重合の後に残存したモノマーは、上述の一種以上のイオン液体により除去/交換される。本発明のさらに好ましい実施の形態によれば、一種以上の架橋性ポリマー及び/又は架橋性ポリマーを形成するモノマーは、組成物Bを製造するために、リチウム含有化合物A又は任意に存在する保護層に施す混合物を提供するために使用される。上記ポリマー及び/又はモノマーは、それぞれ、架橋ポリマー生成のためにリチウム含有化合物A又は任意に存在する保護層にその混合物を施した後に、架橋されるか、又は架橋及び重合される。架橋は、V照射又は加熱により開始されても良い。さらに、架橋性ポリマー/モノマーを含む混合物は、重合を実行するために要求される開始剤や架橋剤等の添加剤を含んでいても良い。一種以上のイオン液体がポリマー/モノマーとともに施されるか、又は上述のように、イオン液体における溶媒交換若しくは溶媒除去後のポリマー層の浸漬の後に加えられても良い。更に、本発明の目的は、a一種以上の正極活物質a1を含む正極、b上述のリチウム系負極、及び、c上記正極及び上記負極の間に介在する一種以上のカソード電解質、を含む電流生成セルを提供することを目的とする。本発明の電流生成セルは、正極と負極との間に介在する一種以上のカソード電解質を含む。カソード電解質は、イオンの貯蔵及び輸送用として機能する。カソード電解質は、固体又は液体である。電気化学的に安定なものであれば、任意のイオン伝導材料を使用することができる。カソード電解質は、液体電解質、ゲルポリマー電解質、及び固体ポリマー電解質からなる群から選択される一種以上の材料を含むことが好ましい。より好ましくは、カソード電解質は、c1N-メチルアセトアミド及びN,N-ジメチルアセトアミド等のN-及びN,N-置換アセトアミド;環式及び非環式アセタール;アセトニトリル;カーボネート;スルホラン;スルホン;N-置換ピロリドン;非環式エーテル;環式エーテル;キシレン;グリム含有ポリエーテル;シロキサン及びグラフトポリシロキサン;からなる群から選択される一種以上の電解質溶媒、c2一種以上のイオン電解質塩;、及び任意に、c3ポリエチレンオキシド及びポリプロピレンオキシド等のポリエーテル、ポリアクリレート、ポリイミド、ポリホスファゼン、ポリアクリロニトリル、ポリシロキサン;グラフトポリシロキサン、並びにこれらの誘導体、混合物、及びコポリマーからなる群から選択される一種以上のポリマー、を含む。一種以上のイオン電解質塩c2は、好ましくは、リチウムカチオンを含むリチウム塩、有機カチオンを含む塩、又はこれらの混合物からなる群から選択される。リチウム塩の例としては、LiPF6、LiBF4、LiBC6H54、LiSbF6、LiAsF6、LiClO4、LiCF3SO3、LiCSO2CF33、LiCF3SO22N、LiC4F9SO3、LiSbF6、LiAlO4、LiAlCl4、LiNCxF2x1SO2CyF2y1SO2式中x及びyは自然数である。、LiBOB、LiSCN、LiCl、LiBr、LiI、及びこれらの混合物が挙げられる。有機カチオン含有塩の例としては、ピリジニウム、ピリダジニウム、ピリミジニウム、ピラジニウム、イミダゾリウム、ピラゾリウム、チアゾリウム、オキサゾリウム、ピロリジニウム、及びトリアゾリウム等のカチオン性複素環化合物、又はこれらの誘導体である。イミダゾリウム化合物の例は、1-エチル-3-メチルイミダゾリウムEMI、1,2-ジメチル-3-プロピルイミダゾリウムDMPI、及び1-ブチル-3-メチルイミダゾリウムBMIである。有機カチオン含有塩のアニオンとしては、ビスペルフルオロエチルスルホニルイミド、NC2F5SO22--ビストリフルオロメチルスルホニルイミドNCF3SO22-、trisトリフルオロメチルスルホニルメチドCCF3SO22-、トリフルオロメタンスルホンイミド、トリフルオロメチルスルホンイミド、トリフルオロメチルスルホナート、AsF6-、ClO4-、PF6-、BF4-、BC6H54-.sbF6-、CF3SO3-、CF3CH3-、C4F9SO3-、AlO4-、AlCl4-、NCxF2x1SO2CyF2y1SO2、SCN-、Cl-、Br-、及びI-が挙げられる。なお、式中、x及びyは自然数である。さらに、電解質は、WO2005/069409の10ページに記載されているイオン性N-O電解質添加剤を含有していても良い。本発明によれば、電解質は、LiNO3、グアニジンニトレート及び/又はピリジニウムニトレートを含むことが好ましい。本発明に係る電解質塩c2は、好ましくは、LiPF6、LiBF4、LiNO3、LiCF3SO3、LiNCF3SO22、LiC4F9SO3、LiI、LiCSO2CF33、LiBr、LiBOB、LiSCN及びこれらの混合物からなる群から選択される。一種以上の電解質溶媒は、好ましくは、非水性である。一つのセットの実施の形態において、電解質溶媒c1はグリムを含む。グリムは、ジエチレングリコールジメチルエーテルジグリム、トリエチレングリコールジメチルエーテルトリグリム、テトラエチレングリコールジメチルエーテルテトラグリム、及びより高いグリムを含む。ポリエーテルとしては、グリム、エチレングリコールジビニルエーテル、ジエチレングリコールジビニルエーテル、トリエチレングリコールジビニルエーテル、ジプロピレングリコールジメチルエーテル、及びブチレングリコールエーテルが挙げられる。一つの実施の形態において、電解質溶媒c1はアクリルエーテルを含む。アクリルエーテルには、ジメチルエーテル、ジプロピルエーテル、ジブチルエーテル、ジメトキシメタン、トリメトキシメタン、ジメトキシエタン、ジエトキシメタン、1,2-ジメトキシプロパン、及び1,3-ジメトキシプロパンが挙げられる。環式エーテルには、テトラヒドロフラン、テトラヒドロピラン、2-メチルテトラヒドロフラン、1,4-ジオキサン、トリオキサン、及びジオキソランが含まれる。一種以上の電解質溶媒c1は、ジオキソラン及びグリムからなる群から選択される。より好ましくは、電解質溶媒c1は、ジエチルエーテル、ジメトキシエタン、ジオキソラン、及びこれらの混合物からなる群から選択する。最も好ましい一種以上のカソード電解質は、c1N-メチルアセトアミド、アセトニトリル、炭酸塩、スルホラン、スルホン、N-置換ピロリドン、非環式エーテル、環式エーテル、キシレン、グリムを含むポリエーテル、及びシロキサンからなる群から選択される一種以上の電解質溶媒;、及びc2一種以上のイオン電解質塩、を含む。正極活物質は、硫黄例えば硫黄元素、MnO2、SOCl2、SO2Cl2、SO2、CFx、I2、Ag2CrO4、Ag2V4O11、CuO、CuS、PbCuS、FeS、FeS2、BiPb2O5、B2O3、V2O5、CoO2、CuCl2、LiCoO2及びLiNiO2のような遷移金属リチウム酸化物、遷移金属リチウムリン酸塩、並びにLiインターカレーション炭素からなる群から選択されても良い。好ましい実施形態においては、正極活物質は硫黄である。硫黄は、非導電性であるため、通常は少なくとも一種以上の導電剤と一緒に使用される。導電剤は、カーボンブラック、グラファイト、炭素繊維、グラフェン、膨張黒鉛、カーボンナノチューブ、活性炭、コールク又はピッチを熱処理して得られた炭素、金属粉末、金属フレーク、金属化合物、又はこれらの混合物から選択されても良い。カーボンブラックとしては、ケッチェンブラック、デンカブラック、アセチレンブラック、サーマルブラック、及びチャンネルブラックが挙げられる。金属粉末及び金属フレークは、Sc、Ti、V、Cr、Mn、Fe、Co、Ni、Cu、Zn、Alなどから選択されても良い。また、導電剤は、導電性ポリマー及び導電性金属カルコゲナイドであっても良い。さらに、本発明に係る電流生成セルは、セルの負極領域と正極領域の間にセパレータを含んでいても良い。これは特に、カソード電解質が液体である場合に好ましい。一般的には、セパレータは、孔質の非導電性又は絶縁性材料であり、正極領域及び負極領域を相互に分離又は絶縁する。また、セパレータは、セルの正極領域と負極領域の間における該セパレータを介したイオンの輸送が可能となっている。セパレータは、通常、多孔質ガラス、多孔質プラスチック、多孔質セラミック、又は多孔質ポリマーからなる群から選択される。更に、実施の形態において、組成物Bは、カソード電解質cに含まれる溶媒又は溶媒の混合物c1に直接接触し、一種以上のポリマーB2が、カソード電解質cに含まれる溶媒又は溶媒の混合物c1に溶解しないように選択される。その界面において、一種以上のポリマーB2をカソード電解質cに含まれる溶媒又は溶媒の混合物c1に接触させることにより該一種以上のポリマーB2が沈殿することによって、該一種以上のポリマーB2の固体層が存在しても良い。この固体層は、セパレータとして機能し、カソード電解質と負極活性リチウム含有化合物の間の分離状態を良好なものとすることとなる。なお、本特許出願は、2010年9月30日に出願された係属中の米国仮出願出願番号61/388,100の全体は、本出願に参照として組み込まれる。"